(57)【要約】      （修正有）【課題】従来の屈曲型アクチュエータより格段に小型であって、かつ従来の屈曲型アクチュエータと同等又はそれ以上の屈曲変位を実現する積層型高分子アクチュエータを提供する。【解決手段】基板１２表面をプラズマイオンで処理し、プラズマイオン処理された基板面上に導電性高分子溶液を塗布し、基板上に導電性高分子厚膜１１を形成する。バーコート法により、ウェット膜厚を１００μｍ以上で導電性高分子溶液を塗布し、導電性高分子厚膜を基板上に積層する。【選択図】図１０
2014014262.tif 000002
【特許請求の範囲】
【請求項１】
外部刺激により伸縮する再溶解高分子厚膜が基板上に積層された積層型高分子アクチュエータであって、
プラズマイオン処理が施された前記基板の表面上に界面活性剤を含む前記再溶解高分子厚膜が１μｍ以上の膜厚で密着して形成されていることを特徴とする積層型高分子アクチュエータ。
【請求項２】
前記再溶解高分子厚膜が形成されている前記基板の反対側の面（裏面）及び／又は前記再溶解高分子厚膜が形成されている面に金属による電極パターンの被膜が形成されていることを特徴とする請求項１に記載の積層型高分子アクチュエータ。
【請求項３】
基板表面をプラズマイオンで処理し、
前記プラズマイオン処理された基板面上に界面活性剤を含む導電性高分子溶液を塗布し、
前記基板上に導電性高分子厚膜を形成することを特徴とする積層型高分子アクチュエータの製造方法。
【請求項４】
バーコート法により、前記基板面上に前記導電性高分子溶液を塗布することを特徴とする請求項３に記載の積層型高分子アクチュエータの製造方法。
【請求項５】
前記導電性高分子溶液を、ウェット膜厚が１００μｍ以上でバーコート法により前記基板面上に塗布することを特徴とする請求項４に記載の積層型高分子アクチュエータの製造方法。
【請求項６】
前記導電性高分子溶液が、ポリ（３，４−エチレンジオキシチオフェン）／ポリ（４−スチレンスルホン酸）溶液であることを特徴とする請求項３に記載の積層型高分子アクチュエータの製造方法。
【請求項７】
前記ポリ（３，４−エチレンジオキシチオフェン）／ポリ（４−スチレンスルホン酸）溶液に、エチレングリコールが１％から２０％の範囲内で添加されていることを特徴とする請求項６に記載の積層型高分子アクチュエータの製造方法。
【発明の詳細な説明】
【技術分野】
【０００１】
本発明は、外部刺激により屈曲する高分子アクチュエータ、及びその製造方法に関し、特に基板に高分子フィルムを積層化することにより数ボルト以下の低電圧で大きな屈曲動作を行う積層型高分子アクチュエータ、及びその製造方法に関する。
【背景技術】
【０００２】
外部刺激による高分子フィルム又は繊維の変形を用いた高分子アクチュエータは、本発明の発明者である奥崎秀典氏等により、下記の特許文献１から３に開示されている。下記の特許文献１から３においては、高分子フィルム又は繊維を用い、電気刺激による水分子の吸脱着によって、気体中でＰＥＤＯＴ/ＰＳＳの高分子フィルム又は繊維を伸縮又は屈曲せしめる方法が開示されている。
【０００３】
これらの特許で開示されている高分子フィルム又は繊維の伸縮率は、特許文献１の図３又は図４、あるいは特許文献２の図４、図５から、概ね１．５％〜２％程度である。一方、特許文献３に開示される高分子フィルムは最大で４％以上もの伸縮率を示す。しかし、４％以上の伸縮率を実現するためには、高分子フィルムを湿度及び温度が調整された環境下に設けなければならない。そのため、高分子フィルムを設ける環境(雰囲気)条件によって、高分子アクチュエータの動作が安定しないという問題がある。また、これらの特許文献が開示する高分子アクチュエータは、高分子フィルムそのものが変形することにより動作する、いわゆる直動型高分子アクチュエータである。かかる直動型高分子アクチュエータの場合、その力学的強度は高分子フィルム自身の強度となる。そのため、大きな力学的強度を実現することは極めて難しいという問題がある。
【０００４】
一方、屈曲挙動を示す屈曲型アクチュエータとしては、例えば下記特許文献４に示すような、圧電素子を利用した圧電アクチュエータがある。圧電アクチュエータとは、電界を加えることによって歪みが発生する圧電材料の性質を利用したアクチュエータで、これには、例えばチタン酸ジルコン酸鉛系やチタン酸鉛系に代表される圧電セラミックスにより構成される圧電素子が用いられている。
【０００５】
しかし、圧電アクチュエータには、駆動電力が１００Ｖ以上の高電圧が必要であり、一方において、その変位量は１０μメートル以下と極めて小さいという問題がある。また、圧電セラミックス層と内部電極層との積層体を用いるため、アクチュエータが大型化するという問題がある。
【先行技術文献】
【特許文献】
【０００６】
【特許文献１】特許第３１３１１８０号公報
【特許文献２】特許第３１０２７７３号公報
【特許文献３】国際公開第２００８−１１４８１０パンフレット
【特許文献４】特開２００３−３３８６４３号公報
【発明の概要】
【発明が解決しようとする課題】
【０００７】
上述したように、高分子アクチュエータにおいて、直動型高分子アクチュエータはアクチュエータを構成する高分子フィルムそのものが変形することにより動作する。そのため、直動型高分子アクチュエータの力学的強度は、高分子フィルム自身の強度となり、大きな力学的強度を実現することは極めて難しい。また、圧電素子を利用した屈曲型アクチュエータには、高電圧の駆動電圧が必要であるにも関わらず、その屈曲変位量が極めて小さいという問題がある。また、アクチュエータが大型化するという問題もある。
【０００８】
そこで本発明の課題は、従来の屈曲型アクチュエータより格段に小型であって、かつ従来の屈曲型アクチュエータと同等又はそれ以上の屈曲変位を実現する積層型高分子アクチュエータを提供することにある。また、屈曲に必要となる消費電力も従来に比較し格段に少なく、直動型アクチュエータに比較して、極めて大きな力学的強度を有する積層型高分子アクチュエータを提供することにある。
【課題を解決するための手段】
【０００９】
本発明は、外部刺激により伸縮する再溶解高分子厚膜が基板上に積層された積層型高分子アクチュエータであって、プラズマイオン処理が施された前記基板の表面上に界面活性剤を含む再溶解高分子厚膜が１μｍ以上の膜厚で密着して形成されていることを特徴とする。
界面活性剤の添加により、導電性高分子溶液の濡れ性が向上するためである。界面活性剤としてドデシルベンゼンスルホン酸を用いることが可能である。
【００１０】
再溶解高分子厚膜が形成されている基板の反対側の面（裏面）及び／又は再溶解高分子厚膜が形成されている面に金属による電極パターンの被膜が形成されていることを特徴とする。
【００１１】
基板表面をプラズマイオンで処理し、プラズマイオン処理された基板面上に界面活性剤を含む導電性高分子溶液を塗布し、基板上に導電性高分子厚膜を形成することを特徴とする。
【００１２】
バーコート法により、前記基板面上に前記導電性高分子溶液を塗布することは好適である。また、前記導電性高分子溶液を、ウェット膜厚が１００μｍ以上でバーコート法により前記基板面上に塗布することは好ましい。
【００１３】
前記導電性高分子溶液が、ポリ（３，４−エチレンジオキシチオフェン）／ポリ（４−スチレンスルホン酸）溶液であることは好ましい。また、前記ポリ（３，４−エチレンジオキシチオフェン）／ポリ（４−スチレンスルホン酸）溶液に、エチレングリコールが１％から２０％の範囲内で添加されていることは好ましい。エチレングリコールの添加により、導電性が向上するためである。
【発明の効果】
【００１４】
この発明によれば、従来の屈曲型アクチュエータより格段に小型であって、従来の屈曲型アクチュエータと同等又はそれ以上の屈曲変位を実現する積層型高分子アクチュエータの提供が可能となる。また、従来の屈曲型アクチュエータに比べ、屈曲に必要となる消費電力も格段に少なく、かつ直動型アクチュエータに比較して、極めて大きな力学的強度を有するという特有の効果を奏する。
【図面の簡単な説明】
【００１５】
【図１】積層型高分子アクチュエータの作製工程を示したフローチャート。
【図２】ＰＥＤＯＴ及びＰＳＳの構造式。
【図３】積層型高分子アクチュエータの一実施例を示した図。
【図４】高分子（ＰＥＤＯＴ／ＰＳＳ）膜の電気収縮のメカニズムを示した図。
【図５】濃度の異なる高分子（ＰＥＤＯＴ／ＰＳＳ）溶液によるバーコートの結果を示した図。
【図６】ＥＧ濃度に対する高分子（ＰＥＤＯＴ／ＰＳＳ）膜のシート抵抗を示したグラフ。
【図７】ＤＢＳ濃度に対する高分子（ＰＥＤＯＴ／ＰＳＳ）膜のシート抵抗を示したグラフ。
【図８】ウェット膜厚と乾燥膜厚との関係を示したグラフ。
【図９】高分子（ＰＥＤＯＴ／ＰＳＳ）膜の乾燥膜厚に対するシート抵抗を示したグラフ。
【図１０】積層型高分子アクチュエータの他の実施例を示した図。
【図１１】積層型高分子アクチュエータの電流特性と屈曲挙動を示したグラフ。
【図１２】積層型高分子アクチュエータモデルを示した図。
【発明を実施するための形態】
【００１６】
本発明は、最も原理的に表現すれば、基板上に高分子膜を形成することにより、低電圧であっても繰り返し安定して屈曲する高分子アクチュエータを提供できることを見出したものである。
【００１７】
ここで高分子とは、中性高分子、高分子電解質、導電性高分子をいう。中性高分子としては、セルロース、セロファン、ナイロン、ポリビニルアルコール、ビニロン、ポリオキシメチレン、ポリエチレングリコール、ポリプロピレングリコール、ポリビニルピロリドン、ポリビニルフェノール、ポリ２-ヒドロキシエチルメタクリレートおよびこれらの誘導体から選択される少なくとも１つが挙げられる。
【００１８】
高分子電解質としては、ポリアクリル酸、ポリメタクリル酸などのポリカルボン酸、ポリスチレンスルホン酸、ポリ２-アクリルアミド-２-メチルプロパンスルホン酸、ナフィオンなどのポリスルホン酸、ポリアリルアミン、ポリジメチルプロピルアクリルアミドなどポリアミンとその四級化塩およびこれらの誘導体から選択される少なくとも１つが挙げられる。
【００１９】
導電性高分子としては、ポリチオフェン、ポリピロール、ポリアニリン、ポリアセチレン、ポリジアセチレン、ポリフェニレン、ポリフラン、ポリセレノフェン、ポリテルロフェン、ポリイソチアナフテン、ポリフェニレンスルフィド、ポリフェニレンビニレン、ポリチエニレンビニレン、ポリナフタレン、ポリアントラセン、ポリピレン、ポリアズレン、ポリフルオレン、ポリピリジン、ポリキノリン、ポリキノキサリン、ポリエチレンジオキシチオフェンおよびこれらの誘導体から選択された少なくとも１つが挙げられる。
【００２０】
高分子膜は、導電性高分子に、キャスト法、バーコート法、スピンコート法、スプレー法、電解重合法、化学的酸化重合法、溶融紡糸法、湿式紡糸法、固相押出法、エレクトロスピニング法から選択された少なくとも１つの手法を適用することで作製することができる。
【００２１】
また、これら高分子の吸湿性や電気伝導度を上げるために、ドーパントをドープすることは好適である。ドーパントとしては、例えば、硫酸、塩酸、硝酸、リン酸、ヨウ素、臭素、フッ化ヒ素、過塩素酸、テトラフルオロホウ酸、ヘキサフルオロリン酸、アルキルベンゼンスルホン酸、アルキルスルホン酸、パーフルオロスルホン酸、ポリスチレンスルホン酸、トリフルオロメタンスルホン酸、トリフルオロメタンスルホン酸イミド、シュウ酸、酢酸、マレイン酸、フタル酸、ポリアクリル酸、ポリメタクリル酸及びこれらの誘導体、カーボンブラック、カーボンファイバー、カーボンナノチューブ、エチレングリコール、フラーレン等の炭素系添加物、鉄、銅、金、銀等の金属から選択された少なくとも１つが挙げられる。中でも、高い電気伝導度と安定性、再現性に優れている、ポリ（４−スチレンスルホン酸）をドープしたポリ（３，４−エチレンジオキシチオフェン）のキャストフィルムが好適である。
【００２２】
外部刺激による高分子フィルムの分子吸脱着法としては、ニクロム線やトーチ、バーナー、赤外線照射やレーザ照射、マイクロ波照射による加熱、真空ポンプやアスピレーターによる減圧、直流波や交流波、三角波、矩形波およびパルス波などの電圧印加によるジュール加熱から選択される少なくとも１つが挙げられる。中でも、簡便であり制御性に優れた直流電圧が好ましい。
【００２３】
基板としては、ポリエチレンテレフタレート、ポリエチレンナフタレート、ナイロン、ポリカーボネート、ポリエチレン、ポリプロピレン、ポリイソブチレン、ポリイソプレン、ポリブタジエン、ポリブテン、ポリペンテン、ポリジメチルシロキサン、ポリウレタン、ポリ塩化ビニル、ポリ塩化ビニリデン、ポリフッ化ビニル、ポリフッ化ビニリデン、ポリテトラフルオロエチレン、ポリクロロトリフルオロエチレン、ポリアクリロニトリル、ポリ酢酸ビニル、ポリビニルホルマール、ポリスチレン、ポリエチレンオキシド、ポリオキシメチレン、ポリスチレンスルホン酸、ポリイミド、ポリアクリル酸、ポリメタクリル酸、ポリアクリル酸ステアリル、ポリメタクリル酸ステアリル、ポリアクリル酸ブチル、ポリメタクリル酸ブチル、ポリアクリル酸メチル、ポリメタクリル酸メチル、ポリアクリルアミド、ポリアクリルアミドメチルプロパンスルホン酸、ポリイソプロピルアクリルアミド、芳香族ポリアミド、ポリジメチルアミノプロピルアクリルアミド、ポリ塩化トリメチルアンモニウムプロピルアクリルアミド、ポリヒドロキシアクリレート、ポリヒドロキシメタクリレート、ナフィオン、フレミオン、ポリエーテルエーテルケトン、ポリフェニレンスルフィド、ポリスルホン、ポリ乳酸、ポリグルタミン酸、ポリカプロラクトン、ポリブチレンサクシネート、ポリエチレンサクシネート、ポリビニルアルコール、ポリアスパラギン酸、でんぷん、セルロース、ニトロセルロース、トリアセチルセルロース、キトサン、ポリヒドロキシメチルセルロース、ポリヒドロキシエチルセルロース、フェノール樹脂、シリコーンゴム、メラミン樹脂、エポキシ樹脂等から選択された少なくとも一つが挙げられる。
【００２４】
図１は、本発明の積層型高分子アクチュエータの作製工程を示すフローチャートである。まず、高濃度の高分子（ＰＥＤＯＴ／ＰＳＳ）溶液を作製する（ステップＳ１）。高濃度の高分子（ＰＥＤＯＴ／ＰＳＳ）溶液は、高分子（ＰＥＤＯＴ／ＰＳＳ）溶液を真空凍結乾燥することにより固形成分を抽出し（ステップＳ２）、凍結乾燥した高分子（ＰＥＤＯＴ／ＰＳＳ）固体を水に再溶解し、所定の濃度に調整して（ステップＳ３）作製する。
【００２５】
別途、高分子（ＰＥＤＯＴ／ＰＳＳ）溶液を塗布する基板を作製する（ステップＳ１’）。基板は、基板表面に親水化処理を施し（ステップＳ２’）作製する。親水化処理には、基板表面にプラズマイオンを照射する方法を用いる。基板表面を親水化処理することで、基板に対し均一の膜厚の高分子（ＰＥＤＯＴ／ＰＳＳ）膜を得ることができる。
【００２６】
なお、基板の作製（ステップＳ１’）は、高分子（ＰＥＤＯＴ／ＰＳＳ）溶液の調整・作製（ステップＳ１〜ステップＳ３）とは別途処理しておくことが好ましいが、ＰＥＤＯＴ／ＰＳＳ溶液の凍結乾燥（ステップＳ２）と同時並行して処理してもよい。
【００２７】
次に、親水化処理を施した基板表面上に、高濃度の再溶解高分子（ＰＥＤＯＴ／ＰＳＳ）溶液をバーコート法によって積層化し（ステップＳ４）、基板に高分子（ＰＥＤＯＴ／ＰＳＳ）膜が積層化した二層構造の複合素子を作製する。次に、これを特定の大きさのアクチュエータとしてレーザで切り出す（ステップＳ５）。切り出したアクチュエータの基板裏側又は両端に金（Ａｕ）をスパッタして電極パターンを作製し（ステップＳ６）、積層型高分子アクチュエータを作製する（ステップＳ７）。
【００２８】
以下、実施例について詳細に説明する。以下の実施例においては、高分子膜の材料として、ポリ（３，４−エチレンジオキシチオフェン）／ポリ（４−スチレンスルホン酸）（以下、ＰＥＤＯＴ／ＰＳＳ）を用いたが、本発明はこれに限定されるものではない。また、本実施例では、高分子膜（一定以上の膜厚のものを厚膜と称する）と高分子フィルムとをほぼ同義で使用しているが、基本的には、基板上に形成されたものを高分子膜、基板上に積層されていない単体のものを高分子フィルムと称する。本実施例で用いたＰＥＤＯＴ／ＰＳＳの構造を図２に示す。図２（ａ）はＰＥＤＯＴの構造式であり、図２（ｂ）はＰＳＳの構造式である。
【実施例１】
【００２９】
［キャスト法による高分子フィルムの作製］
１ｗｔ％のＰＥＤＯＴ／ＰＳＳ溶液にエチレングリコール（以下、ＥＧ）３ｗｔ％を加え、マグネティックスターラーで均一に混ざるまで攪拌した。均一に混ざった混合溶液をピペットで取り、気泡を生じさせないように静かにテフロン（登録商標）シャーレに移した。ＰＥＤＯＴ／ＰＳＳの溶媒である水と、加えたＥＧを蒸発させるため、乾燥と熱処理を行い、高分子（ＰＥＤＯＴ／ＰＳＳ）キャストフィルムを作製した。
【００３０】
より具体的には、乾燥オーブンを用い、６０℃、６時間の乾燥を行い、次いで、真空オーブンを用い、真空中１６０℃、１時間の熱処理を行った。なお、ＥＧを添加することにより、電気伝導度を数ジーメンス（Ｓ）／ｃｍから１００Ｓ／ｃｍ以上に上昇させることができる。
【００３１】
［キャスト法による積層型高分子アクチュエータの作製］
図３は、積層型高分子アクチュエータの一実施例を示した図である。この積層型高分子アクチュエータ１は、上記キャスト法により作製した高分子（ＰＥＤＯＴ／ＰＳＳ）フィルム１１と基板１２とを接着剤により積層化することにより作製した。
【００３２】
基板１２として、ポリエチレンテレフタレート（ＰＥＴ）、膜厚１００μｍのフィルムを用いた。この実施例で作製した積層型高分子アクチュエータ１は、ＰＥＴフィルム（基板１２）と高分子（ＰＥＤＯＴ／ＰＳＳ）フィルム１１（膜厚１４μｍ）とをプラスチック用接着剤で張り合わせた二層構造である。このようにして作製した積層型高分子アクチュエータ１の高分子（ＰＥＤＯＴ／ＰＳＳ）フィルム１１と基板１２とは、強固に密着し容易に剥離しないことを確認した。
【００３３】
［屈曲動作の確認］
図４は、キャスト法により作製した高分子（ＰＥＤＯＴ／ＰＳＳ）フィルム１１の電圧の印加・切断による体積変動を模式的に示した図である。キャスト法により作製した高分子（ＰＥＤＯＴ／ＰＳＳ）フィルム１１は、電圧の印加及び切断により収縮・伸張する。すなわち、高分子（ＰＥＤＯＴ／ＰＳＳ）フィルム１１は、電圧の印加で発生したジュール熱により、高分子（ＰＥＤＯＴ／ＰＳＳ）フィルム１１の内部に存在する水分子７を脱着して収縮する。
【００３４】
一方、電圧を切ることで、ＰＳＳ６は大気中に存在する水分子７を再吸着する。その結果、高分子（ＰＥＤＯＴ／ＰＳＳ）フィルム１１は、元の長さまで伸長する。このような高分子（ＰＥＤＯＴ／ＰＳＳ）フィルム１１の特性を利用し、上述の方法で作製した積層型高分子アクチュエータ１の屈曲動作について検証した。
【００３５】
まず、積層型高分子アクチュエータ１の上端の各片面を正負の極性となる金属電極を有するクリップで挟み、金属電極と接続された配線に電圧を印加することで積層型高分子アクチュエータ１に電流を流した。そして、そのときの積層型高分子アクチュエータ１の末端の変位をレーザ変位計で読み取り、その屈曲動作を確認した。その結果、積層型高分子アクチュエータ１は、数ボルトの電圧を印加することで屈曲動作を示すことを確認した。
【００３６】
しかし、上述した接着剤により積層化する方法により作製した積層型高分子アクチュエータ１は、電圧応答の繰り返しにより屈曲動作の変位量が減少することが判明した。これは、積層型高分子アクチュエータ１の高分子（ＰＥＤＯＴ／ＰＳＳ）フィルム１１が、収縮により、基板１２から次第にずれるためであった。従って、より安定して動作する積層型高分子アクチュエータ１の作製には、高分子（ＰＥＤＯＴ／ＰＳＳ）フィルム１１と基板１２との密着性の向上が必要であることが判明した。
【実施例２】
【００３７】
そこで、接着剤を用いず、高分子（ＰＥＤＯＴ／ＰＳＳ）溶液を直接プラスチック基板（基板厚：１００μｍ）へ、スピンコート法とバーコート法により塗布することについて検討した。
【００３８】
スピンコート法により、ナノメートルオーダーの均一な高分子（ＰＥＤＯＴ／ＰＳＳ）膜を基板上に得ることができた。しかし、この方法により作製した積層型高分子アクチュエータは屈曲動作を示さなかった。これは、基板上に形成したナノメートルオーダーの高分子（ＰＥＤＯＴ／ＰＳＳ）膜では、厚さ１００μｍの基板を屈曲させることができるだけの応力を発生しないためであった。スピンコート法でも、プラスチック基板を薄くすることで屈曲動作を示すものが作製できるが、一方において積層型高分子アクチュエータの力学特性や操作性の低下が問題となる。そこで、スピンコート法よりも厚膜が形成できるバーコート法を用いた積層型高分子アクチュエータの作製について検討した。
【００３９】
マイクロメートルオーダーの膜厚の高分子（ＰＥＤＯＴ／ＰＳＳ）膜を作製するため、ウェット状態の膜厚(以下、ウェット膜厚)が１００μｍになるよう、ＰＥＴ基板上にバーコート法により高分子（ＰＥＤＯＴ／ＰＳＳ）溶液を塗布した。高分子（ＰＥＤＯＴ／ＰＳＳ）溶液には電気伝導度を上昇させるため、実施例１と同様にＥＧを３ｗｔ％添加した。
【００４０】
また、均一な高分子（ＰＥＤＯＴ／ＰＳＳ）溶液のバーコートを行うため、プラズマイオンボンバードを用いて、基板に予めプラズマイオン処理を行う条件を検討した。プラズマイオン処理により、基板表面が親水化され、基板と高分子（ＰＥＤＯＴ／ＰＳＳ）膜との密着性が向上するからである。さらに、バーコートする高分子（ＰＥＤＯＴ／ＰＳＳ）溶液中に、界面活性剤であるドデシルベンゼンスルホン酸（以下、ＤＢＳ）の添加も検討した。ＤＢＳにより、高分子（ＰＥＤＯＴ／ＰＳＳ）溶液の濡れ性を向上させることができるからである。
【００４１】
検討条件を表１にまとめる。高分子（ＰＥＤＯＴ／ＰＳＳ）厚膜を形成することができたが、いずれの条件においても、基板上に完全に均一な高分子（ＰＥＤＯＴ／ＰＳＳ）膜を作製することができなかった。
【００４２】
【表１】
2014014262.tif 000003
【００４３】
［バーコート法による高分子（ＰＥＤＯＴ／ＰＳＳ）膜の作製２］
基板全体に均一な高分子（ＰＥＤＯＴ／ＰＳＳ）膜が形成されない原因として、高分子（ＰＥＤＯＴ／ＰＳＳ）溶液の濃度が１ｗｔ％と低く、そのため基板に密着するだけの粘度が不足していることが原因と考えた。そこで、１μｍ以上の均一な高分子（ＰＥＤＯＴ／ＰＳＳ）厚膜を基板上に形成させるための条件について検討した。
【００４４】
基板表面を親水化するため、プラスチックのイオンエッチングが可能なハードイオンボンバードにより、２分間のプラズマイオン処理を施した。また、高分子（ＰＥＤＯＴ／ＰＳＳ）溶液には、ＤＢＳを０．０１ｗｔ％、ＥＧを３ｗｔ％添加し、その混合溶液を８０℃のホットプレート上にて１時間濃縮したものを、ウェット膜厚１００μｍでバーコートにより塗布した。
【００４５】
その結果、８０ｍｍ四方のＰＥＴ基板上に、均一に２μｍ程度の高分子（ＰＥＤＯＴ／ＰＳＳ）膜を作製することができた。すなわち、均一な高分子（ＰＥＤＯＴ／ＰＳＳ）膜を作成するには、ウェット膜厚と高分子（ＰＥＤＯＴ／ＰＳＳ）溶液の粘度（濃度）を規定することが重要であることが判明した。
【００４６】
以上により、高分子（ＰＥＤＯＴ／ＰＳＳ）厚膜を形成するには、より濃度の高い高分子（ＰＥＤＯＴ／ＰＳＳ）溶液が必要であるとの結論に至った。そこで、バーコート法により高分子（ＰＥＤＯＴ／ＰＳＳ）厚膜を形成する最適な濃度条件を次の実験により見出した。
【００４７】
［実験１：真空凍結乾燥法による高分子（ＰＥＤＯＴ／ＰＳＳ）固形成分の抽出］
高分子（ＰＥＤＯＴ／ＰＳＳ）溶液を一度固体とし、それを再溶解させることで、高分子（ＰＥＤＯＴ／ＰＳＳ）溶液の濃度を自在に規定することができる。そこで、高分子（ＰＥＤＯＴ／ＰＳＳ）溶液から固体を抽出するため真空凍結乾燥法を用い、高分子（ＰＥＤＯＴ／ＰＳＳ）固体成分の抽出を行った。
【００４８】
ここで、真空凍結乾燥法とは、一般にフリーズドライと呼ばれる方法で、凍結した試料を減圧し真空状態で水分を昇華させ乾燥させる方法である。この方法は、氷のまま水が昇華除去されるため多孔質体となり、復元性や溶解性が良い。高分子（ＰＥＤＯＴ／ＰＳＳ）溶液の真空凍結乾燥は、真空凍結乾燥機を用い、真空状態（１００Ｐａ）下、−４５℃の凍結条件で約２日間行った。その結果、高分子（ＰＥＤＯＴ／ＰＳＳ）溶液１００ｇから約１ｇの黒色でスポンジ状の多孔質体の固体成分を得た。
【００４９】
［凍結乾燥物の確認］
凍結乾燥させた高分子（ＰＥＤＯＴ／ＰＳＳ）固形成分の性状を確認するため、以下の検討を行った。まず、高分子（ＰＥＤＯＴ／ＰＳＳ）固形成分を溶媒である水に再溶解させたところ、沈殿や凝集することなく再溶解し、高分子（ＰＥＤＯＴ／ＰＳＳ）溶液の状態に回復した。次に、再溶解した１ｗｔ％の高分子（ＰＥＤＯＴ／ＰＳＳ）溶液からキャスト法により高分子（ＰＥＤＯＴ／ＰＳＳ）フィルムを作製し、抵抗率計を用いて電気伝導度を測定した。その結果、電気的な劣化は無い事が確認された。
【００５０】
また、電気収縮挙動についても測定を行った。まず、高分子（ＰＥＤＯＴ／ＰＳＳ）フィルムを切り出し、金メッキを施したチャックに挟み固定した。次いで、直流安定化電源を用いてチャック間に直流電流を印加し、伸縮挙動を変位センサーで測定した。
【００５１】
電気収縮挙動の測定においては、環境を一定に保つため、恒温恒湿槽を用い、２５℃、周囲湿度５０％ＲＨの一定環境下で測定を行った。その結果、再溶解した高分子（ＰＥＤＯＴ／ＰＳＳ）溶液から作製した高分子フィルムの収縮率の低下はないことを確認した。
【００５２】
以上より、凍結乾燥により得られた高分子（ＰＥＤＯＴ／ＰＳＳ）固形成分を再溶解することで、所望の濃度の高分子（ＰＥＤＯＴ／ＰＳＳ）溶液を作製でき、また凍結乾燥、再溶解により得られた高分子（ＰＥＤＯＴ／ＰＳＳ）溶液は、凍結乾燥前の高分子（ＰＥＤＯＴ／ＰＳＳ）溶液と同様に扱うことができることが判明した。
【００５３】
［実験２：高分子（ＰＥＤＯＴ／ＰＳＳ）再溶解濃度の最適化］
できるだけ厚い高分子（ＰＥＤＯＴ／ＰＳＳ）膜をバーコート法により、基板上に形成するには、高分子（ＰＥＤＯＴ／ＰＳＳ）溶液の濃度が高い方が好適である。一方、均一な高分子（ＰＥＤＯＴ／ＰＳＳ）膜を得るには、高分子（ＰＥＤＯＴ／ＰＳＳ）溶液が凝集しないことが必要である。そこで、凍結乾燥により得られた高分子（ＰＥＤＯＴ／ＰＳＳ）固形成分の水への可溶性濃度について検討した。
【００５４】
まず、数種類の濃度（１．５ｗｔ％，２ｗｔ％，２．５ｗｔ％，３ｗｔ％，３．５ｗｔ％，４ｗｔ％，及び５ｗｔ％）の再溶解高分子（ＰＥＤＯＴ／ＰＳＳ）溶液を作製し、その溶解性を視覚的に確認した。その結果、３．５ｗｔ％以下の再溶解高分子（ＰＥＤＯＴ／ＰＳＳ）溶液までは、水に可溶化するが、４ｗｔ％以上の濃度では半固体状のものが残ることが判明した。
【００５５】
次に、水への溶解が確認された１．５〜３．５ｗｔ％までの再溶解高分子（ＰＥＤＯＴ／ＰＳＳ）溶液を、ウェット膜厚１００μｍでＰＥＴ基板（サイズ８０ｍｍ×８０ｍｍ，膜厚３８μｍ）上にバーコート法により塗布した。検討条件を表２にまとめる。ＰＥＴ基板表面には、支持膜などデリケートな試料の親水化に用いられるソフトイオンボンバード（以下、Ｓｏｆｔ）により、２分間のプラズマイオン処理を施した。また、再溶解高分子（ＰＥＤＯＴ／ＰＳＳ）溶液中への、ＥＧおよびＤＢＳの添加はしていない。
【００５６】
【表２】
2014014262.tif 000004
【００５７】
図５は、上記の条件でバーコートを行った結果を示した図である。再溶解高分子（ＰＥＤＯＴ／ＰＳＳ）溶液濃度が高くなる程バーコートの均一性は向上し、形成される膜厚も厚くなることが判明した。しかし、再溶解高分子（ＰＥＤＯＴ／ＰＳＳ）溶液濃度が最も高い３．５ｗｔ％の条件では、バーの筋が残ってしまった。一方、再溶解高分子（ＰＥＤＯＴ／ＰＳＳ）溶液濃度が３ｗｔ％のものは形成される膜厚が最も均一であり、約４μｍの膜厚の高分子（ＰＥＤＯＴ／ＰＳＳ）膜を形成することができた。
【００５８】
［実験３：電気伝導度の最適化］
上記の条件で作製した再溶解高分子（ＰＥＤＯＴ／ＰＳＳ）膜の電気伝導度は、およそ数Ｓ/ｃｍと考えられる。しかし、数ｍｍ以上の屈曲挙動を有する積層型高分子アクチュエータを、数ボルトという低電圧で駆動させるには、高分子（ＰＥＤＯＴ／ＰＳＳ）膜の電気伝導度をより高くする必要がある。
【００５９】
発明者らは、キャスト法により高分子（ＰＥＤＯＴ／ＰＳＳ）フィルムを作製する際に、高分子（ＰＥＤＯＴ／ＰＳＳ）溶液にエチレングリコール（ＥＧ）を添加することで、電気伝導度を１００Ｓ／ｃｍ以上に上昇できるという知見を得ている。そこで最適化した３ｗｔ％の再溶解高分子（ＰＥＤＯＴ／ＰＳＳ）溶液に、数種類の濃度（０，１，５，１０，１５，２０，２５ｗｔ％）のＥＧを添加した混合溶液をバーコート法により基板上に塗布し、高分子（ＰＥＤＯＴ／ＰＳＳ）膜を形成した。
【００６０】
図６は、形成された高分子（ＰＥＤＯＴ／ＰＳＳ）膜のシート抵抗の測定結果を示したグラフである。横軸がＥＧの濃度（ｗｔ％）であり、縦軸がシート抵抗（Ω／ｓｑ）である。ＥＧ未添加（０ｗｔ％）の高分子（ＰＥＤＯＴ／ＰＳＳ）膜のシート抵抗は１８７７Ω／ｓｑ、ＥＧ１ｗｔ％添加の高分子（ＰＥＤＯＴ／ＰＳＳ）膜のシート抵抗は１８００Ω／ｓｑと高いシート抵抗を示した。一方、ＥＧ濃度の増加によりシート抵抗は減少し、ＥＧ濃度が１５ｗｔ％の条件においてシート抵抗は最も低く、３２Ω／ｓｑであった。
【００６１】
以上より、バーコート法により塗布する高分子（ＰＥＤＯＴ／ＰＳＳ）溶液として、濃度３ｗｔ％の再溶解高分子（ＰＥＤＯＴ／ＰＳＳ）溶液に、１５ｗｔ％のＥＧ溶液を添加した混合液が好適であることが判明した。
【００６２】
［実験４：親水化条件の再検討］
さらに均一な高分子（ＰＥＤＯＴ／ＰＳＳ）厚膜を形成するため、親水化条件について検討を行った。具体的には、濃度３ｗｔ％の再溶解高分子（ＰＥＤＯＴ／ＰＳＳ）溶液に１５ｗｔ％のＥＧを加えた混合溶液に、数種類の濃度（０ｗｔ％，０．０１ｗｔ％，０．１ｗｔ％，１ｗｔ％）のＤＢＳを添加した溶液を作製した。作製した混合溶液を、バーコート法により基板に塗布し、形成された高分子（ＰＥＤＯＴ／ＰＳＳ）膜の性状を解析し、ＤＢＳの最適濃度条件を検討した。
【００６３】
また、前記高分子（ＰＥＤＯＴ／ＰＳＳ）溶液を塗布する基板についても、プラズマイオン処理（Ｓｏｆｔ，２分）を施したものと、未処理のものと２種類の基板を用い、基板へのプラズマイオン処理の要否についても検討した。なお、実験に用いた基板は、ＰＥＴ（サイズ８０ｍｍ×８０ｍｍ，膜厚３８μｍ）である。
【００６４】
プラズマイオン処理をせず、かつＤＢＳ無添加の場合では、基板に対し高分子（ＰＥＤＯＴ／ＰＳＳ）溶液がはじかれ、均一な膜は形成されなかった。一方、プラズマイオン処理を施さない条件であっても、ＤＢＳが０．０１ｗｔ％でも添加された条件では、均一な高分子（ＰＥＤＯＴ／ＰＳＳ）膜の形成を確認できた。また、プラズマイオン処理すると、ＤＢＳの有無に関わらず均一な高分子（ＰＥＤＯＴ／ＰＳＳ）膜の形成が確認できた。
【００６５】
図７は、上記の条件で形成された高分子（ＰＥＤＯＴ／ＰＳＳ）膜のＤＢＳ濃度とシート抵抗の関係を示したグラフである。図７に示す通り、シート抵抗はプラズマイオン処理の有無には依存せず、ＤＢＳ濃度に依存し、０．１ｗｔ％以上の高濃度になるほどシート抵抗が上昇する傾向が判明した。
【００６６】
上記親水化条件とシート抵抗の結果を表３に表す。プラズマイオン処理を行わない条件であって、ＤＢＳ無添加の場合は、均一な膜が形成されない。一方、プラズマイオン処理を行わない条件であっても、ＤＢＳが添加されている場合は、均一な高分子（ＰＥＤＯＴ／ＰＳＳ）膜を形成できる。しかし、０．１ｗｔ％以上の濃度のＤＢＳでは、シート抵抗が上昇する。従って、プラズマイオン処理を行わない場合は、高い電気伝導度でかつ均一な高分子（ＰＥＤＯＴ／ＰＳＳ）膜を形成することは難しいことが判明した。
【００６７】
一方、基板にプラズマイオン処理を施すと、ＤＢＳ無添加の場合であっても均一な高分子（ＰＥＤＯＴ／ＰＳＳ）膜が形成できる。また、プラズマイオンの処理の有無に関係なく、シート抵抗はＤＢＳ濃度に依存して高くなる。従って、均一で高い電気伝導度を有する高分子（ＰＥＤＯＴ／ＰＳＳ）膜を形成するには、プラズマイオン処理を施し、ＤＢＳを添加しないことが好ましいことが判明した。
【００６８】
【表３】
2014014262.tif 000005
【００６９】
［実験５：乾燥膜厚の制御］
上記の条件で、最適化した基板と高分子（ＰＥＤＯＴ／ＰＳＳ）溶液を用い、ウェット膜厚を変え、それを乾燥させた厚膜（乾燥厚膜）の膜厚との関係について検討した。基板に高分子（ＰＥＤＯＴ／ＰＳＳ）溶液を塗布する際のバーにはガラス棒を用い、シムテープをスペーサとして基板と任意のギャップを設け、バーコートを行った。なお、基板はＰＥＴ（サイズ８０ｍｍ×８０ｍｍ，膜厚３８μｍ）であり、これにプラズマイオン処理（Ｓｏｆｔ，２分）を施した。また、バーコートに用いた高分子溶液は、３ｗｔ％の再溶解高分子（ＰＥＤＯＴ／ＰＳＳ）溶液に、１５ｗｔ％のＥＧを加えた混合溶液であり、ＤＢＳは添加しなかった。
【００７０】
図８は、上記の条件におけるウェット膜厚と乾燥膜厚との関係を示したグラフである。いずれのウェット膜厚においても，均一な高分子（ＰＥＤＯＴ／ＰＳＳ）膜の乾燥厚膜が形成できた。膜厚の測定には、マイクロメータを用い、それぞれの中心付近５点を測定し、その平均膜厚を高分子（ＰＥＤＯＴ／ＰＳＳ）膜の乾燥膜厚とした。図８に示す通り、ウェット膜厚を厚くすることで、数〜十μｍ以上の高分子（ＰＥＤＯＴ／ＰＳＳ）膜が得られた。このことから、高分子（ＰＥＤＯＴ／ＰＳＳ）膜の乾燥膜厚はウェット膜厚に比例し厚くなる事が判明した。
【００７１】
図９は、形成した高分子（ＰＥＤＯＴ／ＰＳＳ）膜の乾燥膜厚に対するシート抵抗の測定結果を示したグラフである。図９に示す通り、高分子（ＰＥＤＯＴ／ＰＳＳ）膜が薄い（２μｍ）ほどシート抵抗が高く（２０Ω／ｓｑ以上）、高分子（ＰＥＤＯＴ／ＰＳＳ）膜が厚い（６μｍ以上）ほどシート抵抗が低い（５Ω／ｓｑ以下）ことがわかる。すなわち、シート抵抗は高分子（ＰＥＤＯＴ／ＰＳＳ）膜の厚さに反比例することが判明した。
【００７２】
以上の結果より、シムテープの厚さを規定ギャップとし、バーとのスペーサに用いることで、数〜１０μｍ以上の所望の高分子（ＰＥＤＯＴ／ＰＳＳ）膜形成できることが判明した。
【実施例３】
【００７３】
［積層型高分子アクチュエータの作製］
図１０は、積層型高分子アクチュエータの他の実施例を示した図である。この実施例で作製した積層型高分子アクチュエータ２は、バーコート法で作製した高分子（ＰＥＤＯＴ／ＰＳＳ）膜１１、基板１２および電極２３とから構成される。
【００７４】
積層型高分子アクチュエータ２の作製工程を図１のフローチャートに基づき説明する。まず、濃度３ｗｔ％の再溶解高分子（ＰＥＤＯＴ／ＰＳＳ）溶液に１５ｗｔ％のＥＧを添加した高分子（ＰＥＤＯＴ／ＰＳＳ）溶液を作製する（図１、ステップＳ１〜ステップＳ３）。基板１２には、ＰＥＴ（８０ｍｍ×８０ｍｍ，膜厚５０μｍ）を用い、その表面にプラズマイオン処理（Ｓｏｆｔ、２分）を施した（図１、ステップＳ２’）。高分子（ＰＥＤＯＴ／ＰＳＳ）溶液をバーコート法により基板１２上に塗布し（図１、ステップＳ４）、高分子（ＰＥＤＯＴ／ＰＳＳ）膜１１と基板１２の二層構造の複合素子を作製した。このとき、形成された高分子（ＰＥＤＯＴ／ＰＳＳ）膜厚はおよそ４μｍ、シート抵抗は８．７Ω／ｓｑであった。
【００７５】
上述の通り作製した二層構造の複合素子を、レーザーマーカにより、有効長１０ｍｍ、幅１ｍｍのアクチュエータとして切り出した（図１、ステップＳ５）。次いで、マグネトロンスパッタにより、アクチュエータの裏面と両端に金（Ａｕ）の電極パターンを形成し（図１、ステップ６）、積層型高分子アクチュエータ２を作製した。
【００７６】
［積層型高分子アクチュエータの動作確認］
図１１は、積層型高分子アクチュエータ２の電流特性（ａ）と屈曲挙動（ｂ）を示したグラフである。積層型高分子アクチュエータ２には、金属電極２３がスパッタされており、金属電極２３と接続された配線に電圧を印加することができる。積層型高分子アクチュエータ２に電圧を印加し、そのときの積層型高分子アクチュエータ２の末端の変位をレーザ変位計で読みとり、その屈曲挙動を確認した。
【００７７】
図１１に示す特性の測定にあたっては、恒温恒湿槽内を２５℃，５０％ＲＨに制御し、積層型高分子アクチュエータ２の変位量を測定した。１Ｖの電圧印加と同時に約６ｍＡの電流が流れ（図１１（ａ））、積層型高分子アクチュエータ２は高分子（ＰＥＤＯＴ／ＰＳＳ）膜１１側に屈曲した（図１１（ｂ））。これは高分子（ＰＥＤＯＴ／ＰＳＳ）膜１１に電流が流れ、ジュール加熱によって吸着していた水分子が脱着し、高分子（ＰＥＤＯＴ／ＰＳＳ）膜１１が収縮したことに起因する。一方、電圧を切ると元の状態に戻るが、これは水分子が高分子（ＰＥＤＯＴ／ＰＳＳ）膜１１に再吸着したためである。
【００７８】
また、印加電圧が２Ｖの時に約１ｍｍ、３Ｖの時に２ｍｍ以上の積層型高分子アクチュエータ２の先端の変位が確認できた（図１１（ｂ））。その際、実施例１において問題となった電圧印加の繰り返しによる高分子（ＰＥＤＯＴ／ＰＳＳ）膜１１と基板１２とのずれは生じなかった。
【００７９】
［積層型高分子アクチュエータの駆動モデル］
図１２は積層型高分子（ＰＥＤＯＴ／ＰＳＳ）アクチュエータのモデルを示した図である。図１２（ａ）は電圧を印加していない状態、図１２（ｂ）は電圧の印加により積層型高分子アクチュエータが屈曲した状態を示した図である。数１及び数２は、２つの材料の熱膨張係数の違いにより屈曲する一般的なバイモルフ構造アクチュエータの理論式である。
【００８０】
図１２を参照し、数１及び数２に示す数式を用いて、以下、積層型高分子アクチュエータの駆動メカニズムについて説明する。
【００８１】
数１において、（αａ−αｂ）ΔＴはバイモルフ構造アクチュエータを構成する材料ａと材料ｂのある温度における熱膨張値の差を示す。ここで、積層型高分子（ＰＥＤＯＴ／ＰＳＳ）アクチュエータの屈曲メカニズムはジュール熱の発生による水分子の脱着により、ＰＥＤＯＴ／ＰＳＳが収縮するためと考えられている（図４を参照）。
【００８２】
図１２に示す高分子（ＰＥＤＯＴ／ＰＳＳ）アクチュエータの収縮率γは温度に比例するためγ×１０−２=αΔＴ（αは比例係数）と示すことができる。従って、数３、数４に示す数式のように積層型高分子アクチュエータのモデル式を立てることができる。
【００８３】
【数１】
2014014262.tif 000006
【００８４】
【数２】
2014014262.tif 000007
ｙ：先端の変位
ρ：曲率
ｌ：バイモルフの長さ
ΔＴ：上昇温度
ｔａ：材料ａの厚み
Ｅａ：材料ａのヤング率
αａ：材料ａの線膨張係数
ｔｂ：材料ｂの厚み
Ｅｂ：材料ｂのヤング率
αｂ：材料ｂの線膨張係数
【００８５】
【数３】
2014014262.tif 000008
【００８６】
【数４】
2014014262.tif 000009
ｙ：先端の変位
ρ：曲率
ｌ：複合素子の長さ
γ：ＰＥＤＯＴ／ＰＳＳの収縮率
ｔａ：ＰＥＤＯＴ／ＰＳＳの厚み
Ｅａ：ＰＥＤＯＴ／ＰＳＳのヤング率
ｔｂ：材料ｂの厚み
Ｅｂ：材料ｂのヤング率
【００８７】
図１２（ｂ）は、上述した通り、積層型高分子（ＰＥＤＯＴ／ＰＳＳ）アクチュエータに実際に電圧を印加した場合の屈曲状態を示しているが、この場合、積層型高分子アクチュエータは材料ａである高分子（ＰＥＤＯＴ／ＰＳＳ）膜側に屈曲する。この現象は、熱膨張で駆動する一般的なバイモルフ構造アクチュエータのメカニズムとは異なり、このアクチュエータが高分子（ＰＥＤＯＴ／ＰＳＳ）膜の収縮で駆動することを示している。
【００８８】
図１１において、３Ｖの電圧を印加した時の先端の変位量から、数３、数４に示す数式を用いて複合素子の曲率ρを求め、高分子（ＰＥＤＯＴ／ＰＳＳ）アクチュエータの収縮率γを求めると、その値は１．９％であった。なお、このときの先端の変位ｙは２．２ｍｍ、高分子（ＰＥＤＯＴ／ＰＳＳ）膜の厚みｔａは４μｍ、基板の厚みｔｂは５０μｍ、高分子（ＰＥＤＯＴ／ＰＳＳ）膜のヤング率Ｅａは４ＧＰａ、基板のヤング率Ｅbは１ＧＰａであった。
【００８９】
発明者らは、上述した通り高分子（ＰＥＤＯＴ／ＰＳＳ）膜が空気中でジュール熱により水分子を脱着し収縮する現象を見出し、短冊状フィルムの直動方向の収縮挙動を測定している。その時の高分子（ＰＥＤＯＴ／ＰＳＳ）膜の最大の収縮率は２．４％であった。
【００９０】
一方、数３、数４に示す数式から算出した高分子（ＰＥＤＯＴ／ＰＳＳ）アクチュエータの収縮率γは１．９％であり、水分子を吸脱着して駆動する高分子（ＰＥＤＯＴ／ＰＳＳ）膜の収縮率（２．４％）に近い値を示した。また、積層型高分子アクチュエータの屈曲する方向は高分子（ＰＥＤＯＴ／ＰＳＳ）膜側であった。従って、積層型高分子アクチュエータは、高分子（ＰＥＤＯＴ／ＰＳＳ）膜の場合と同様のメカニズムで駆動すると考えられる。
【００９１】
［積層型高分子アクチュエータの特長］
本研究で開発した高分子（ＰＥＤＯＴ／ＰＳＳ）膜と基材とを積層化した積層型高分子アクチュエータは、一般的なバイモルフ構造のアクチュエータとは異なるメカニズムで駆動することを特長とする。
【００９２】
屈曲型アクチュエータの代表例である圧電素子を材料としたアクチュエータは駆動に１００Ｖ以上の高電圧を必要とし、その変位量はマイクロメートルオーダー以下と非常に小さい。これに対して本研究で開発した積層型高分子（ＰＥＤＯＴ／ＰＳＳ）アクチュエータは、５Ｖ以下という低電圧でミリメートルオーダーの変位量を発生させることができるという特長を有する。
【００９３】
表４は、直動型高分子アクチュエータと、本発明の積層型高分子アクチュエータとを比較したものである。ここでは、２５℃，５０％ＲＨの環境で各アクチュエータに１ｍｍの変位を発生させた条件で比較を行った。その結果、アクチュエータサイズについては、積層型では直動型の５分の１以下に小型化できる事がわかった。これは、テコの機構により変位が拡大されているためと考えられる。
【００９４】
消費電力については、直動型に対して１０分の１近くに抑えられており、省電力化が実現された。また、積層型高分子アクチュエータでは力学強度も向上していた。直動型の力学強度は、高分子（ＰＥＤＯＴ／ＰＳＳ）膜自身の強度に依存する。一方、積層型では高分子（ＰＥＤＯＴ／ＰＳＳ）膜が基板と積層化されたため、強度が大きく向上したと考えられる。さらに、電圧を切った際の応答速度が、直動型に比べ５倍近く高速化した。これは水分子の吸着速度が向上したためと考えられる。
【００９５】
【表４】
2014014262.tif 000010
【００９６】
以上より、基板との積層化が実現したことで、従来フィルムの強度の観点から難しかった数マイクロメートルの高分子（ＰＥＤＯＴ／ＰＳＳ）膜のアクチュエータ化が可能になった。また、高分子（ＰＥＤＯＴ／ＰＳＳ）膜を薄膜化すれば、高速応答化が期待できる。これは、積層型高分子アクチュエータの駆動メカニズムが水分子の拡散に起因するためである。
【産業上の利用可能性】
【００９７】
本発明によれば、高分子膜（フィルム）の収縮を利用した積層型高分子アクチュエータを作製することができ、かかる積層型高分子アクチュエータは、モータ、ソレノイドの代替、スイッチ、バルブ、ポンプ等の電子・機械分野、レンズ駆動やミラー駆動、カメラのオートフォーカス等の光学機器分野、ガイドワイヤーや内視鏡等の医療分野、生体模倣デバイスやロボットの指駆動等の玩具・ロボット分野、点字ディスプレイやパワーアシスト等の電子工学素子として介護・福祉分野をはじめ様々な分野に応用することができる。
【符号の説明】
【００９８】
１，２  積層型高分子アクチュエータ
１１  高分子（ＰＥＤＯＴ／ＰＳＳ）膜（フィルム）
１２  基板
５  ポリ（３，４−エチレンジオキシチオフェン）（ＰＥＤＯＴ）
６  ポリ（４−スチレンスルホン酸）（ＰＳＳ）
７  水分子
２３  電極
【図１】
2014014262.tif 000011
【図２】
2014014262.tif 000012
【図３】
2014014262.tif 000013
【図４】
2014014262.tif 000014
【図６】
2014014262.tif 000015
【図７】
2014014262.tif 000016
【図８】
2014014262.tif 000017
【図９】
2014014262.tif 000018
【図１０】
2014014262.tif 000019
【図１１】
2014014262.tif 000020
【図１２】
2014014262.tif 000021
【図５】
2014014262.tif 000022